(57)【要約】【課題】転写用ハードコートフィルムにおいて、最終的な硬化前の段階における「柔軟性」と「耐ブロッキング性」とを、良好な水準で両立させる。【解決手段】ハードコート層形成工程と、ハードコート層１２上に接着層１３を形成する接着層形成工程と、を含んでなり、ハードコート層用樹脂組成物は、アクリレート基を有する樹脂をベース樹脂とし、イソシアネート系硬化剤を含有し、ハードコート層用樹脂組成物の塗膜形成前の水酸基価が１６０ｍｇＫＯＨ／ｇ以上であって、ハードコート層用樹脂組成物への前記イソシアネート系硬化剤の添加量を、前記ハードコート層用樹脂組成物の塗膜形成後の水酸基価が１５０ｍｇＫＯＨ／ｇ以下となる量に調整する、転写用ハードコートフィルムの製造方法とする。【選択図】図１
2020163339.tif 000002
【特許請求の範囲】
【請求項１】
基材フィルムに、ハードコート層が積層されてなる転写用ハードコートフィルムの製造方法であって、
基材フィルム上にハードコート層用樹脂組成物を塗布して、その後、半硬化させることによりハードコート層を塗膜形成するハードコート層形成工程と、
前記ハードコート層上に接着層を形成する接着層形成工程と、を含んでなり、
前記ハードコート層用樹脂組成物は、アクリレート基を有する樹脂をベース樹脂とし、イソシアネート系硬化剤を含有し、
前記ハードコート層用樹脂組成物の塗膜形成前の水酸基価が１６０ｍｇＫＯＨ／ｇ以上であって、
前記ハードコート層用樹脂組成物への前記イソシアネート系硬化剤の添加量を、前記ハードコート層用樹脂組成物の塗膜形成後の水酸基価が１５０ｍｇＫＯＨ／ｇ以下となる量に調整する、
転写用ハードコートフィルムの製造方法。
【請求項２】
前記ハードコート層用樹脂組成物の塗膜形成前の水酸基価が２００ｍｇＫＯＨ／ｇ以上である、請求項１に記載の転写用ハードコートフィルムの製造方法。
【請求項３】
基材フィルムに、ハードコート層と、接着層と、が、この順に積層されてなる転写用ハードコートフィルムであって、
前記ハードコート層は、アクリルアクリレートをベース樹脂とし、且つ、水酸基価が１５０ｍｇＫＯＨ／ｇ以下であって、且つ、赤外吸収スペクトルにおけるＣ−Ｈ結合とウレタン結合の強度比が１．５以上である、
転写用ハードコートフィルム。
【請求項４】
成形品基体上に、ハードコート層が積層されてなる、ハードコート積層体であって、
該ハードコート層が、請求項３に記載の転写用ハードコートフィルムのハードコート層である、ハードコート積層体。
【発明の詳細な説明】
【技術分野】
【０００１】
本発明は、転写用ハードコートフィルムの製造方法、転写用ハードコートフィルム、及び、ハードコート積層体に関する。
【背景技術】
【０００２】
従来、樹脂成形品へのハードコート層の形成に、転写用ハードコートフィルムが用いられている。転写用ハードコートフィルムの一例として、基材層と、接着層と、硬化性樹脂からなるハードコート層とがこの順に積層された加飾シートが開示されている（特許文献１参照）。
【０００３】
この転写用ハードコートフィルムは、ハードコート層付きの成形品に十分な耐傷性を付与するために、硬化後において十分な硬度を有するものであることが先ず求められる。しかし、一方で、様々な形状の成形品基体への転写を可能とするために、最終的な硬化前の段階においては、転写用ハードコートフィルムには一定以上の柔軟性も求められる。
【０００４】
ここで、転写用ハードコートフィルムを用いた成形品へのハードコート層の転写工程は、一般的なフィルム状の樹脂材料同様、多くの場合、ロール・トゥ・ロール方式の製造設備において行われる。最終的な硬化の前段階にある転写用ハードコートフィルムには、ロール・トゥ・ロール方式の製造設備における生産性を良好な水準に維持するための耐ブロッキング性も求められる（特許文献２参照）。
【０００５】
特許文献２には、例えば、ハードコート層を形成する硬化性樹脂（アクリレート系樹脂）のガラス転移点を３０℃以上とすることでタック性を抑制して耐ブロッキング性を付与することができること、又、同ガラス転移点を１５０℃以下とすることで、成型時における柔軟性を保持することができることが開示されている。
【０００６】
しかしながら、硬化前の段階のハードコート層の「柔軟性」と「耐ブロッキング性」は、トレードオフの関係にあり、両方を良好な水準で最適化することは実際には困難であった。又、特に成形品基体への転写後に最終的な硬化処理を行う所謂アフターキュアタイプの転写用ハードコートフィルムにおいて、この問題はとりわけ深刻であり、特許文献２においても、「柔軟性」と「耐ブロッキング性」の両立を考慮した場合に使用不可能とは言えない広い範囲の硬化樹脂を漠然と例示しているに過ぎず、実際に「柔軟性」と「耐ブロッキング性」とを、良好な水準で両立させることができる具体的な手段については何ら開示されてはいない。
【先行技術文献】
【特許文献】
【０００７】
【特許文献１】特開２０１５−１９３２１１号公報
【特許文献２】特開２０１２−５１２４７号公報
【発明の概要】
【発明が解決しようとする課題】
【０００８】
本発明は、成形品（ハードコート積層体）に耐傷性を有するハードコート層を形成することができる転写用ハードコートフィルムにおいて、最終的な硬化前の段階における「柔軟性」と「耐ブロッキング性」とを、良好な水準で両立させることを目的とする。
【課題を解決するための手段】
【０００９】
本発明者らは、上記課題を解決すべく鋭意検討を行った結果、ハードコート層を形成するハードコート層用樹脂組成物を、塗膜形成前の材料段階において一定以上の水酸基価を有するものに特定し、イソシアネート系硬化剤の添加量の調整により、塗膜形成後における同樹脂組成物の水酸基価を一定以下に抑制する独自の製造方法によって製造することができる、転写用ハードコートフィルムによって上記課題を解決できることを見出し、本発明を開発するに至った。より具体的には、本発明は以下のものを提供する。
【００１０】
（１）  基材フィルムに、ハードコート層が積層されてなる転写用ハードコートフィルムの製造方法であって、基材フィルム上にハードコート層用樹脂組成物を塗布して、その後、半硬化させることによりハードコート層を塗膜形成するハードコート層形成工程と、前記ハードコート層上に接着層を形成する接着層形成工程と、を含んでなり、前記ハードコート層用樹脂組成物は、アクリレート基を有する樹脂をベース樹脂とし、イソシアネート系硬化剤を含有し、前記ハードコート層用樹脂組成物の塗膜形成前の水酸基価が１６０ｍｇＫＯＨ／ｇ以上であって、前記ハードコート層用樹脂組成物への前記イソシアネート系硬化剤の添加量を、前記ハードコート層用樹脂組成物の塗膜形成後の水酸基価が１５０ｍｇＫＯＨ／ｇ以下となる量に調整する、転写用ハードコートフィルムの製造方法。
【００１１】
（２）  前記ハードコート層用樹脂組成物の塗膜形成前の水酸基価が２００ｍｇＫＯＨ／ｇ以上である、（１）に記載の転写用ハードコートフィルムの製造方法。
【００１２】
（３）  基材フィルムに、ハードコート層と、接着層と、が、この順に積層されてなる転写用ハードコートフィルムであって、前記ハードコート層は、アクリルアクリレートをベース樹脂とし、且つ、水酸基価が１５０ｍｇＫＯＨ／ｇ以下であって、且つ、赤外吸収スペクトル法によるＣ−Ｈ結合に対するウレタン結合の強度比が１．５以上である、転写用ハードコートフィルム。
【００１３】
（４）  成形品基体上に、ハードコート層が積層されてなる、ハードコート積層体であって、該ハードコート層が、（３）に記載の転写用ハードコートフィルムのハードコート層である、ハードコート積層体。
【発明の効果】
【００１４】
本発明によれば、成形品（ハードコート積層体）に耐傷性を有するハードコート層を形成することができる転写用ハードコートフィルムにおいて、最終的な硬化前の段階における「柔軟性」と「耐ブロッキング性」とを、良好な水準で両立させることができる。
【図面の簡単な説明】
【００１５】
【図１】本発明の転写用ハードコートフィルムの層構成を表す断面模式図である。
【図２】本発明の転写用ハードコートフィルムを用いて製造することができるハードコート積層体の一例であって、（ａ）基材フィルムを剥離する前の状態の形態、及び、（ｂ）基材フィルムを剥離した状態の形態、をそれぞれ表す断面模式図である。
【発明を実施するための形態】
【００１６】
以下、本発明の実施形態について、詳細に説明する。但し、本発明は、以下の実施形態に限定されるものではない。又、本発明は、その目的の範囲内において、適宜変更を加えて実施することができる。
【００１７】
＜転写用ハードコートフィルム＞
本発明の好ましい実施形態である転写用ハードコートフィルム１０は、基材フィルム１１上に、ハードコート層１２と、接着層１３とが、この順に積層されてなる積層体である（図１参照）。
【００１８】
成形品基体２０の表面にハードコート層が形成されているハードコート積層体１００の製造においては、この転写用ハードコートフィルム１０を用いて、ハードコート層１２と、接着層１３とを含んでなるハードコートフィルム転写体１を、成形品基体２０に転写することにより、耐傷性に優れるハードコート積層体１００を得ることができる（図２参照）。
【００１９】
転写用ハードコートフィルム１０のハードコート層１２は、紫外線硬化樹脂等の硬化性樹脂を主たる材料とし、ハードコート積層体１００を構成する成形品基体２０の表面に、優れた耐傷性を付与する層である。
【００２０】
転写用ハードコートフィルム１０の接着層１３は、ハードコートフィルム転写体１において、成形品基体２０の表面への十分な接着性を発現する層である。この接着層１３は、ハードコート層１２の表面の側から、プライマー層１３１とヒートシール層１３２とが、この順で積層されてなる多層構成であることがより好ましい。
【００２１】
〔基材フィルム〕
基材フィルム１１は、ポリエステル樹脂フィルム、又は、ポリオレフィン樹脂フィルムにより構成されることが好ましい。又、上記樹脂フィルムのうち、延伸フィルムであることがより好ましい。
【００２２】
基材フィルム１１を構成するポリエステル樹脂フィルムとしては、ポリエチレンテレフタレート（ＰＥＴ）、ポリブチレンテレフタレート、ポリエチレンナフタレート、ポリアリレート、ポリカーボネート、エチレンテレフタレート−イソフタレート共重合体等のポリエステル樹脂等を好ましく用いることができる。これらの中でも、熱収縮が生じにくいこと、及び、経済性にも優れること等から、特にポリエチレンテレフタレート（ＰＥＴ）が好ましい。
【００２３】
基材フィルム１１を構成するポリオレフィン樹脂フィルムとしては、ポリエチレン樹脂、ポリプロピレン樹脂、ポリブテン樹脂、エチレン−プロピレン共重合体樹脂、エチレン−プロピレン−ブテン共重合体樹脂、オレフィン熱可塑性エラストマー等のポリオレフィン樹脂からなり、延伸された樹脂フィルム等を好ましく用いることができる。これらの中でも、特に耐熱性に優れ、熱収縮が生じにくいことから、延伸ポリプロピレン樹脂フィルムであることが好ましい。
【００２４】
基材フィルム１１の厚さは、４μｍ以上２００μｍ以下であることが好ましい。基材フィルム１１は、その厚さを４μｍ以上することにより、カール変形やシワの発生を抑制することができる。又、基材フィルム１１は、その厚さを２００μｍ以下とすることにより、加熱圧着によってハードコートフィルム転写体１を成形品基体２０の表面に転写する際の転写性能を良好に維持することができる。
【００２５】
尚、基材フィルム１１のハードコート層を配置する側の面には、成形品基体２０の表面への転写時における、ハードコートフィルム転写体１と基材フィルム１１との剥離を、より容易に行えるようにするための離形層（図示せず）が更に配置されていてもよい。離形層を形成する樹脂は、例えば、アクリル樹脂、メラミン樹脂、エポキシ樹脂、シリコン樹脂、電離放射線硬化樹脂等を用いることができる。
【００２６】
［ハードコート層］
ハードコート層１２は、所定の硬化性樹脂と、所定の硬化材とを含有してなるハードコート層用樹脂組成物からなる硬化膜である。ハードコート層用樹脂組成物の組成等の詳細は後述する。
【００２７】
ここで、転写用ハードコートフィルム１０においては、ハードコート層１２は、成形品基体２０の表面に転写された後に紫外線照射等による硬化処理が行われ最終的な硬化が進行することが想定されている。即ち、転写前の段階においては、転写用ハードコートフィルム１０のハードコート層１２において最終的な硬化は進行しておらず、転写用ハードコートフィルム１０は、この未硬化の段階において、フィルム材料としての柔軟性と耐ブロッキング性が良好な水準で両立されていることを従来品に対する有利な硬化として発現しうるものである。
【００２８】
ハードコート層１２は、所定の硬化性樹脂と、所定の硬化材とを含有してなるハードコート層用樹脂組成物からなる硬化膜である。但し、転写用ハードコートフィルム１０においては、ハードコート層１２は、成形品基体２０の表面に転写された後に紫外線照射等による硬化処理が行われ最終的な硬化が進行することが想定されるものである。即ち、転写前の段階においては、転写用ハードコートフィルム１０のハードコート層１２において最終的な硬化は進行しておらず、転写用ハードコートフィルム１０は、この未硬化の段階において、フィルム材料としての柔軟性と耐ブロッキング性が良好な水準で両立されていることを従来品に対する有利な効果として発現しうるものである。
【００２９】
そして、ハードコート層１２は、アクリルアクリレートをベース樹脂とし、塗膜形成後においては、水酸基価が１５０ｍｇＫＯＨ／ｇ以下であって、且つ、赤外吸収スペクトル法等による「Ｃ−Ｈ結合に対するウレタン結合の強度比」が１．５以上である樹脂層である。「Ｃ−Ｈ結合に対するウレタン結合の強度比」の赤外吸収スペクトル法での算出方法は樹脂成型品に転写した後、紫外線（８００ｍＪ／ｃｍ２）の照射により硬化したものをＡＴＲ法で測定したＣ−Ｈ結合由来の１４００ｃｍ−１付近のピーク強度とウレタン結合由来の１７４０ｃｍ−１付近のピーク強度の比から算出することができる。
【００３０】
（ハードコート層用樹脂組成物）
ハードコート層１２を形成するハードコート層用樹脂組成物は、アクリレート基を有する樹脂をベース樹脂とし、以下に詳細を説明する適量範囲でイソシアネート系硬化剤を含有する。尚、本明細書における「アクリレート」は、「メタクリレート」であってもよい。
【００３１】
そして、このハードコート層用樹脂組成物は、塗膜形成前の段階、（例えば、ハードコート層形成用のインキ等の状態）において、水酸基価が１６０ｍｇＫＯＨ／ｇ以上、好ましくは２００ｍｇＫＯＨ／ｇ以上であることを必須とし、尚且つ、ハードコート層１２としての塗膜形成後において水酸基価が１５０ｍｇＫＯＨ／ｇ以下となることを必須要件とする。
【００３２】
ハードコート層用樹脂組成物中には、上記の通り、初期段階で所定以上の水酸基が存在し、尚且つ、塗膜形成の過程で、一定割合の水酸基が硬化剤との反応により架橋してウレタン結合を形成する。これにより、塗膜形成後のハードコート層１２に、適切な柔軟性と耐ブロッキング性とを付与することができる。塗膜形成時に形成される上記のウレタン結合の形成により、ハードコート層１２には十分な耐ブロッキング性が付与される。一方で、このウレタン結合は、ハードコートフィルム転写体１の成形品基体２０への転写後に紫外線照射等によって最終的な硬化を完了させる際のハードコート層用樹脂組成物中のアクリレート基の架橋による硬化と比較して架橋点における柔軟性が十分に大きい。よって、転写用ハードコートフィルム１０において、塗膜形成後であって、最終的な硬化前の段階における「柔軟性」と「耐ブロッキング性」とを、良好な水準で両立させることができる。
【００３３】
ハードコート層用樹脂組成物のベース樹脂としては、アクリレート基を有する樹脂であり、同組成物の初期段階での水酸基価を１６０ｍｇＫＯＨ／ｇ以上とすることが可能な樹脂を用いることができる。具体的には、アクリルアクリレート、ポリエステルアクリレート、エポキシアクリレート、ウレタンアクリレート、ポリエーテルアクリレート、ポリオールアクリレート、メラミンアクリレート等を、ハードコート層用樹脂組成物のベース樹脂として用いることができる。これらの中でも、ハードコート層用樹脂組成物のベース樹脂として、アクリルアクリレートを特に好ましく用いることができる。尚、本明細書において「ベース樹脂」とは、樹脂組成物において樹脂成分中少なくとも３０質量％以上、５０質量％以上を占める割合で含有される樹脂であって、樹脂成分中で最も含有量比の大きい樹脂のことを意味する。ハードコート層用樹脂組成物は、上記ベース樹脂以外にも、上記範囲以下の割合で、ベース樹脂以外の樹脂を含んでいてもよい。
【００３４】
ハードコート層用樹脂組成物に添加する硬化剤としては、イソシアネート系硬化剤を用いることができる。ハードコート層用樹脂組成物に添加するイソシアネート系硬化剤は、イソシアネートを含んでなり、ハードコート層用樹脂組成物中に材料段階において存在する水酸基を架橋してウレタン結合を形成可能な硬化剤であれば、公知の硬化剤を適宜選択して用いることができる。このような硬化剤の具体例として、トリレンジイソシアネート、ジフェニルメタンジイソシアネート、ヘキサメチレンジイソシアネート、キシリレンジイソシアネート、シクロヘキサンフェニレンジイソシアネート、ナフタレン−１，５−ジイソシアネート等をそれぞれ含んでなる各種のイソシアネート系硬化剤が挙げられる。これらの中でも、ハードコート層用樹脂組成物に添加する硬化剤として、ヘキサメチレンジイソシアネート及びその多量体を、特に好ましく用いることができる。
【００３５】
ハードコート層用樹脂組成物への上記のイソシアネート系硬化剤の添加量は、ハードコート層用樹脂組成物の塗膜形成後の水酸基価が１５０ｍｇＫＯＨ／ｇ以下となる量とする。上記の通り、ハードコート層用樹脂組成物の初期段階での水酸基価は１６０ｍｇＫＯＨ／ｇ以上、好ましくは２００ｍｇＫＯＨ／ｇ以上である。イソシアネート系硬化剤の添加量は、上述のウレタン結合の形成により、この組成物の初期段階での水酸基価に応じて、これを１５０ｍｇＫＯＨ／ｇ以下に減らすことができるだけの添加量とする。具体的な目安としては、例えば、アクリルアクリレートからなる樹脂材料をハードコート層用樹脂組成物の主剤樹脂とする場合であれば、イソシアネート系硬化剤の添加量は、樹脂成分１００質量部に対して、１質量部以上１０質量部以下であることが好ましい。この範囲内であることを目安とし、塗膜形成前後の水酸基価を上述の通りに変動させることができる量に調整すればよい。
【００３６】
又、ハードコート層用樹脂組成物には、耐傷フィラーや耐候剤を更に含有させることができる。ハードコート層用樹脂組成物に含有させることができる耐傷フィラーとしては、無機系と有機系のフィラーがあり、無機物では、例えば、アルミナ、シリカ、カオリナイト、酸化鉄、ダイヤモンド、ジルコニア、炭化ケイ素等の無機粒子が挙げられる。これらの無機系の耐傷フィラーのうち、ハードコート層１２に透明性が求められる場合に、シリカ粒子を好ましく用いることができる。シリカ粒子は、ハードコート層１２の耐傷性を向上させ、且つ、ハードコート層１２の透明性を阻害しないからである。シリカ粒子としては、従来公知のシリカ粒子から適宜選択して用いることが可能であり、コロイダルシリカ粒子等も好適に挙げられる。コロイダルシリカ粒子は、添加量が増えた場合であっても、透明性に影響を及ぼすことが少ない。
【００３７】
又、ハードコート層用樹脂組成物には、紫外線吸収剤や光安定剤等、各種の耐光剤を更に含有させることができる。紫外線吸収剤は有害な紫外線を吸収し、ハードコート積層体１００の長期にわたる耐候性、安定性を向上させる。又、光安定剤は、これ自体は紫外線をほとんど吸収しないが、紫外線により生じる有害なフリーラジカルを効率良く捕捉することにより安定化が得られるというものである。紫外線吸収剤としては、二酸化チタンや酸化セリウム、酸化亜鉛等の無機系のものや、ベンゾトリアゾール系やトリアジン系の有機系の紫外線吸収剤が好ましく挙げられ、中でもトリアジン系紫外線吸収剤を好ましく用いることができる。又、光安定剤としては、例えば、ヒンダードアミン系の光安定剤（ＨＡＬＳ）を好ましく用いることができる。
【００３８】
ハードコート層１２の厚さは、１μｍ以上２０μｍ以下であることが好ましく、２μｍ以上１０μｍ以下であることがより好ましく、最も好ましくは２μｍ以上６μｍ以下である。ハードコート層１２の厚さを１μｍ以上とすることにより、通常必要とされる耐傷性を担保することが可能である。又、ハードコート層１２の厚さを２０μｍ以下とすることにより、製造安定性や経済性を良好な水準に維持することができる。
【００３９】
［接着層］
接着層１３は、ハードコートフィルム転写体１を、成形品基体２０の表面に密着させる機能を有する層である。この接着層１３は、単層であってもよいが、上述の通り、ハードコート層１２の側から、プライマー層１３１及びヒートシール層１３２がこの順で積層される２層構成であることが好ましい。以下、接着層１３がこのような２層構成である場合について説明する。
【００４０】
尚、接着層１３にも、ハードコート層に含有させることができる耐候剤や耐光剤を必要に応じて含有させることができる。特に接着層１３が、上記のような２層構成である場合、これらの耐候剤や耐光剤をプライマー層１３１に含有させ、ヒートシール層１３２には、これらの添加材は含有させない構成とすることにより、ヒートシール層１３２の接着性や接着耐久性の低下を回避しつつ、成形品基体２０の耐候性、耐光性を高水準に維持することができる。
【００４１】
［プライマー層］
プライマー層１３１は、ハードコート層１２に対する応力緩和層として機能するとともに、ハードコート層１２を含んでなるハードコートフィルム転写体１の成形品基体２０に対する密着性を向上させる機能を有する層である。このプライマー層１３１は、バインダー樹脂と、必要に応じて添加されるブロッキング防止剤等の各種の添加剤を含んでなるプライマー層形成用樹脂組成物により構成される。
【００４２】
プライマー層１３１を構成するバインダー樹脂は、主剤と硬化剤とからなる２液硬化型樹脂であることが好ましい。プライマー層１３１を構成するバインダー樹脂の主剤は、特に制限されない。好ましく用いることができるバインダー樹脂の主剤として、例えば、ポリウレタン樹脂、（メタ）アクリル樹脂、塩化ビニル−酢酸ビニル共重合体、ポリエステル樹脂、プチラール樹脂、塩素化ポリプロピレン、塩素化ポリエチレン等を挙げることができる。これらのバインダー樹脂は、１種単独で用いることができ、又は、２種以上を組み合わせて用いることもできる。これらのバインダー樹脂の中でも、密着性及び耐候性の観点から、ポリウレタン樹脂が特に好ましい。
【００４３】
プライマー層１３１を構成するバインダー樹脂の硬化剤としては、例えばトリレンジイソシアネート、ジフェニルメタンジイソシアネート、ヘキサメチレンジイソシアネート、キシリレンジイソシアネート、シクロヘキサンフェニレンジイソシアネート、ナフタレン−１，５−ジイソシアネート等のイソシアネート硬化剤を用いることができる。硬化剤の使用量は、主剤となる樹脂１００質量部に対して、１質量部以上４０質量部以下が好ましく、１０質量部以上３０質量部以下がより好ましく、２０質量部以上３０質量部以下が更に好ましい。
【００４４】
プライマー層１３１には、必要に応じて、本発明の効果を損なわない範囲で、上記以外の各種添加剤を配合することができる。このような添加剤としては、例えば、紫外線吸収剤や光安定剤等の耐候性改善剤、耐摩耗性向上剤、赤外線吸収剤、光安定剤、帯電防止剤、接着性向上剤、レベリング剤、チクソ性付与剤、カップリング剤、可塑剤、消泡剤、充填剤、溶剤、着色剤等が挙げられる。これらの添加剤は、常用されるものから適宜選択して用いることができる。
【００４５】
プライマー層１３１の厚さについては特に制限されないが、０．１μｍ以上１０μｍ以下であることが好ましく、０．１μｍ以上５μｍ以下であることがより好ましい。
【００４６】
［ヒートシール層］
ヒートシール層１３２は、プライマー層１３１とともにハードコートフィルム転写体１を成形品基体２０の表面に密着させる機能を有する層であり、加熱及び加圧により、成形品基体２０への転写を良好に行うことができるように熱融着樹脂等からなる接着性樹脂により構成される。
【００４７】
ヒートシール層１３２に含有させる接着性樹脂は、成形品基体２０の材質、転写の際の転写温度や圧力、転写製品の用途等に応じて定められ、特に限定されない。一般的には、接着性樹脂として、アクリル樹脂、塩化ビニル−酢酸ビニル共重合体、ポリアミド樹脂、ポリエステル樹脂、塩素化ポリプロピレン、塩素化ゴム、ウレタン樹脂、エポキシ樹脂、スチレン樹脂等の熱融着樹脂を適宜用いることができる。これらの各樹脂は、単独で用いることができ、或いは、２種以上を組み合わせて用いることもできる。
【００４８】
ヒートシール層１３２の厚さは、プライマー層１３１よりも厚いことが好ましい。ハードコート層１２を含むハードコートフィルム転写体１を成形品基体２０に接着するという機能と、優れた透明性とを確保するという観点から、ヒートシール層１３２の厚さは、プライマー層１３１よりも厚く、且つ、１μｍ以上７μｍ以下であることが好ましく、プライマー層１３１よりも厚く、且つ、１μｍ以上３μｍ以下であることがより好ましい。
【００４９】
又、転写用ハードコートフィルム１０は、ヒートシール層１３２の上にポリエチレン樹脂等の樹脂からなるカバーフィルム（保護フィルム）を貼り付けて表面を保護しておくこともできる。転写用ハードコートフィルム１０にカバーフィルムを設ける場合、このカバーフィルムを剥がし、ヒートシール層１３２を露出させてから、このヒートシール層１３２の面を介して、ハードコートフィルム転写体１は成形品基体２０に転写される。
【００５０】
＜転写用ハードコートフィルムの製造方法＞
転写用ハードコートフィルム１０は、以下に詳細を説明する本発明にかかる「転写用ハードコートフィルムの製造方法」により、品質安定性を高水準に維持しながら効率よく製造することができる。
【００５１】
本発明の転写用ハードコートフィルムの製造方法は、上記においてその組成を詳しく説明した「ハードコート層用樹脂組成物」を、基材フィルム１１上に塗布して、その後、半硬化させることによりハードコート層を塗膜形成する「ハードコート層形成工程」と、ハードコート層１２上に更に接着層を形成する「接着層形成工程」とを少なくとも行う製造方法である。そして、「ハードコート層形成工程」で用いる「ハードコート層用樹脂組成物」に添加する硬化剤の添加量の調整によって、塗膜形成後であって最終的な硬化前の段階にあるハードコート層の水酸基価とウレタン結合数をバランスよく最適化する製造方法であることを主たる特徴とする。尚、本明細書における「半硬化」とは、転写用ハードコートフィルムのハードコート層としての塗膜成形は完了しているが、最終製品（ハードコート積層体）の完成段階に至る最終的な硬化を完了させる前の状態であることを意味する。例えば、後述する「ハードコート積層体の製造方法」における「紫外線照射工程」が、この「最終的な硬化を完了させる」工程に該当する。
【００５２】
［ハードコート層形成工程］
この工程では、上述の通り、塗膜形成前の水酸基価が１６０以上であって、アクリレート基を有する樹脂をベース樹脂とし、イソシアネート系硬化剤を含有する「ハードコート層用樹脂組成物」を基材フィルム上に塗布してハードコート層を塗膜形成する。
【００５３】
硬化剤の添加量は、上述の通り、ハードコート層用樹脂組成物の塗膜形成後の水酸基価が１５０ｍｇＫＯＨ／ｇ以下となる量に調整する。これにより、少なくとも塗膜形成後におけるハードコート層の赤外吸収スペクトルにおけるＣ−Ｈ結合とウレタン結合の強度比を１．５以上とすることができる。
【００５４】
基材フィルム１１上に、ハードコート層１２を塗膜形成する方法としては、ハードコート層形成用樹脂組成物を、塗膜形成後のハードコート層１２の厚さが、所望の厚さとなるように、グラビアコート、バーコート、ロールコート、リバースロールコート、コンマコート等の方式、好ましくはグラビアコートにより塗布し、硬化して行う方法がある。樹脂組成物が溶剤を含むような場合は、塗工後、熱風乾燥機等により塗布層を予め加熱乾燥してから、更に加熱処理を行うことが好ましい。この更なる加熱処理等により、ベース樹脂の水酸基のイソシアネートとの反応によるウレタン結合の形成がより速やかに促進される。
【００５５】
［接着層形成工程］
この工程では、上記ハードコート層形成工程で得たハードコート層１２上に接着層１３を形成する。接着層１３は上述の通りプライマー層１３１とヒートシール層１３２とからなる多層構成であることが好ましい。以下、接着層１３がこのような層構成である場合における本工程の好ましい実施態様について説明する。
【００５６】
プライマー層１３１は、上述のプライマー層形成用組成物を用いて、グラビアコート、バーコート、ロールコート、リバースロールコート、コンマコート、スリットコート、ダイコート等の塗布方式、或いは転写コーティング法を行うことにより形成することができる。ここで、転写コーティング法とは、薄いシート（フィルム基材）にプライマー層１３１の塗膜を形成し、その後にハードコート層１２の表面に被覆する方法である。好ましくはグラビアコートにより行うことが好ましい。
【００５７】
ヒートシール層１３２についても、上述の熱融着樹脂等からなる接着性樹脂を用いて、グラビアコート等プライマー層の形成と同様の方法により、プライマー層１３１上にこの層を更に形成することができる。
【００５８】
＜ハードコート積層体＞
本発明にかかるハードコート積層体１００は、成形品基体２０の上に、上述の転写用ハードコートフィルム１０のハードコート層１２、即ち、ハードコートフィルム転写体１のハードコート層１２が、成形品表面の耐傷性等を高める硬化膜として形成されている積層体である。尚、基材フィルム１１の配置は任意であり、図２（ｂ）に示すように、基材フィルム１１は、使用過程における任意の段階でハードコートフィルム転写体１から剥離してもよい。
【００５９】
［成形品基体］
成形品基体２０については、所望の成型体に応じて各種の樹脂基体等を適宜選択すればよい。成形品基体２０を樹脂基体とする場合、これを構成する樹脂としては、ポリカーボネート樹脂、ＡＢＳ樹脂、アクリル系樹脂、ポリプロピレン、ポリエチレン等のオレフィン系樹脂を好ましい樹脂の具体例として挙げることができる。
【００６０】
このハードコート積層体１００は、以下に説明するハードコート積層体の製造方法によって得ることができる。下記に述べる通り、このハードコート積層体は、成形品基体２０と、ハードコートフィルム転写体１とを、金型内等において一体化成型した後に、紫外線照射により最終的なハードコート層１２の硬化を完了させる工程（所謂アフターキュア）を経て製造されることが想定されている。このため、様々な表面形状の成形品基体に対するハードコートフィルム転写体１の追従性は極めて良好であり、且つ、硬化のための架橋処理についても、比較的簡便な装置によって行うことができ、架橋条件の制御も容易である。つまり、ハードコート積層体１００は、ハードコート層１２の成形性と硬度の最適化が容易に行える点においても優れた特徴を有する成形品である。
【００６１】
＜ハードコート積層体の製造方法＞
本発明のハードコート積層体１００の製造方法は特定の方法に限定されないが、以下に詳細を説明する通り、材料積層体を得る積層工程と、この積層後の材料積層体に紫外線を照射してハードコート層１２を形成する樹脂の最終的な硬化を完了させる紫外線照射工程と、を順次行う製造方法により製造することができる。
【００６２】
（積層工程）
積層工程は、例えば、図２に模式的に示すよう態様で、成形品基体２０の表面に、接着層１３を介してハードコート層１２を積層して材料積層体を得る工程である。このようにして得た材料積層体を次工程であるエネルギー波照射工程に付すことによって一体化する。
【００６３】
（紫外線照射工程）
紫外線照射工程は、上記の積層工程で得た材料積層体に、紫外線を照射することにより、ハードコート層１２を形成する樹脂を架橋して、ハードコート層１２の最終的な硬化を完了させる工程である。
【実施例】
【００６４】
以下、実施例を示して、本発明を更に具体的に説明するが、本発明は、以下の実施例に何ら限定されるものではない。
【００６５】
＜転写用ハードコートフィルムの作製＞
（離型層形成工程）
基材フィルムの一方の面に、離型層形成用樹脂組成物を塗布し、１５０℃以上の温度で乾燥させることにより離型層（層厚：１μｍ）を形成した。
（ハードコート層形成工程）
上記離型層を形成した面に、ハードコート層形成用硬化性樹脂組成物を塗布して未硬化樹脂層を形成した。
（接着層形成工程）
上記のハードコート層の基材フィルムと逆側の面にプライマー層形成用樹脂組成物を塗布して、プライマー層（層厚：２μｍ）を形成し、更に、該プライマー層上にヒートシール層形成用樹脂組成物を塗布してヒートシール層（層厚：１．５μｍ）を形成した。
【００６６】
上記の操作により、基材フィルム、離型層、ハードコート層、接着層（プライマー層及びヒートシール層）がこの順で積層された、実施例・比較例の各転写用ハードコートフィルムを得た。なお、使用した材料の詳細は下記の通りである。
【００６７】
（基材フィルム）
商品名「ルミラー５０Ｔ６０」、東レ株式会社製（厚み５０μｍのポリエチレンテレフタレート樹脂（ＰＥＴ）からなるフィルム）
（離型層形成用樹脂組成物）
：アクリルメラミン系樹脂組成物（ＥＸ−１１４Ｄ−Ｂメヂウム（大日精化工業株式会社製））１００質量部；硬化剤（ＰＴＣ  Ｎｏ．７硬化剤（大日精化工業株式会社製））６質量部。
（ハードコート層形成用硬化性樹脂組成物）
アクリルアクリレート１（実施例１、比較例１で使用）
：アクリルアクリレート樹脂（分子量約６５０００、水酸基価２１１ｍｇＫＯＨ／ｇ）１００部；光重合開始剤（ＩＲＧＣＵＲＥ１８４（ＢＡＳＦジャパン株式会社製））４部
アクリルアクリレート２（実施例２、比較例２で使用）
：アクリルアクリレート樹脂（分子量約６５０００、水酸基価１６０ｍｇＫＯＨ／ｇ）１００部；光重合開始剤（ＩＲＧＣＵＲＥ１８４（ＢＡＳＦジャパン株式会社製））４部
アクリルアクリレート３（比較例３で使用）
：アクリルアクリレート樹脂（分子量約６５０００、水酸基価１０ｍｇＫＯＨ／ｇ）１００部；光重合開始剤（ＩＲＧＣＵＲＥ１８４（ＢＡＳＦジャパン株式会社製））４部
ウレタンアクリレート（比較例４で使用）
：６官能の電離放射線硬化性樹脂（６官能のウレタンアクリレート（分子量約１，０００）６０質量部と、２官能のカプロラクトン変性ウレタンアクリレート（分子量数千程度）４０質量部と、の混合物）：１００質量部；ヒドロキシフェニルトリアジン系紫外線吸収剤（Ｔｉｎｕｖｉｎ４７９（ＢＡＳＦジャパン株式会社製））０．７質量部；反応性官能基を有する光安定剤（サノールＬＳ−３４１０（日本乳化剤株式会社製））４．２質量部；非反応性シリコーン化合物（ポリエーテル変性シリコーンオイル）０．３質量部；耐傷フィラー（シリカ粒子、平均粒子径：２μｍ）２重量部
硬化剤（ヘキサメチレンジイソシアネート系多官能イソシアネート）：アクリルアクリレート１〜３又はウレタンアクリレート１００質量部に対して、表１に示す量（単位：質量部）で添加した。
尚、比較例４のみハードコート層用樹脂組成物を塗工後に９０ｋＶ及び７Ｍｒａｄ（７０ＫＧｙ）の条件で電子線を照射して、架橋硬化させることによりハードコート層を形成した。
【００６８】
（プライマー層形成用樹脂組成物）
ポリエステル系ウレタン−アクリル共重合体１００質量部；ヒドロキシフェニルトリアジン系紫外線吸収剤（チヌビン４００（ＢＡＳＦジャパン株式会社製））１７質量部；ヒドロキシフェニルトリアジン系紫外線吸収剤（チヌビン４７９（ＢＡＳＦジャパン株式会社製））１３質量部；ヒンダードアミン系光安定剤８質量部（チヌビン１２３（ＢＡＳＦジャパン株式会社製））；ブロッキング防止剤９質量部；硬化剤（ヘキサメチレンジイソシアネート）２５質量部；シリカ粒子（平均粒径：３μｍ）
【００６９】
（ヒートシール層形成用樹脂組成物）
アクリル樹脂（分子量約１０万、ガラス転移温度（Ｔｇ）約１０５℃）
【００７０】
＜ハードコート積層体の作製＞
上記の通り製造した実施例・比較例の各転写用ハードコートフィルムを、射出成型機の金型内に挿入した上で、下記の「樹脂成型体用樹脂組成物」を射出する射出成型を行い、成形品を得ると同時に基材フィルムを剥離することによりハードコート層を付与した樹脂成型体を得た。そして、成形品を金型から取り出し、上記基材フィルムを剥離した後に、下記の「紫外線照射条件」による紫外線照射処理により、半硬化の状態にあるハードコート層を最終的に硬化させる処理を行うことで、ハードコート積層体を得た。
（樹脂成型体用樹脂組成物）
ポリカーボネート樹脂（パンライトＬ−１２２５Ｚ１００Ｍ（帝人株式会社））
（紫外線照射条件）
大気雰囲気化、Ｈバルブ、８００ｍＪ／ｃｍ２照射し硬化させた。
【００７１】
＜試験例１：塗膜形成前後のハードコート層用樹脂組成物の水酸基価について＞
塗膜形成前のハードコート層用樹脂組成物の水酸基価については、ＪＩＳ  Ｋ  ００７０：１９９２に則って測定した。塗膜形成後の水酸基価については、最終的な硬化処理前の半硬化の状態にあるハードコート層を、メチルエチルケトンに溶解させたのちに同様の方法にて測定した。
【００７２】
＜試験例２：ハードコート層の赤外吸収スペクトルにおけるＣ−Ｈ結合とウレタン結合の強度比について＞
上記の通り製造した実施例・比較例の各ハードコート積層体について、ハードコート層の赤外吸収スペクトルを下記の方法により測定した。得られたスペクトルについて、１４００ｃｍ−１付近のピーク強度をＣ−Ｈ結合、１７４０ｃｍ−１付近のピーク強度をウレタン結合に帰属するピーク強度とし、その強度比（ウレタン結合のピーク強度／Ｃ−Ｈ結合のピーク強度）を算出した。
（測定装置）：「ＦＴ／ＩＲ−６１００（日本分光社製）」
（測定条件）：波長領域は４００ｃｍ−１〜４０００ｃｍ−１とし、ＡＴＲ法を用いて吸光度を測定した。
【００７３】
＜評価例１＞
［耐ブロッキング性の評価］
（試験方法）
上記の通り製造した実施例・比較例の各転写用ハードコートフィルムについて、ハードコート層形成後（半硬化後）の塗膜表面を指で５秒触った後の塗膜外観を評価した。
（評価基準）
Ａ：塗膜外観に変化がなく、指に塗膜形成樹脂は付着しない
Ｂ：塗膜外観に軽微な変化があるが、指に塗膜形成樹脂は付着しない
Ｃ：塗膜外観に顕著な変化があり、指に塗膜形成樹脂が付着する
【００７４】
＜評価例２＞
［成型性の評価］
上記の通り製造した実施例・比較例の各ハードコート積層体の表面の外観を観察し、下記の評価基準に従って成形性を評価した。
（評価基準）
Ａ：クラック等無く成型できている
Ｂ：軽微なクラックが端部にのみ発生している
Ｃ：全面にクラックが発生している
【００７５】
＜評価例３＞
［耐候性の評価］
（試験方法）
スーパーキセノンウェザーメーター（ＳＸ−７５  スガ試験機製）を用い、下記の「試験サイクル」で、１０００時間経過後の試験サンプルの外観を評価した。
（試験サイクル）
「ＳＴＥＰ１（照射）」：照度１８０Ｗ／ｍ２；ＢＰ温度６３℃；湿度５０％；時間１０２分
「ＳＴＥＰ２（照射＋雨）」：照度１８０Ｗ／ｍ２；ＢＰ温度３０℃；湿度９８％；時間１８分
（評価基準）
Ａ：外観に変化がみられない
Ｂ：外観に軽微な変化がみられる
Ｃ：外観にクラックや艶の低下等、顕著な変化がみられる
【００７６】
【表１】
2020163339.tif 000003
【００７７】
表１より、本発明により、成形品（ハードコート積層体）に耐傷性を有するハードコート層を形成することができる転写用ハードコートフィルムにおいて、最終的な硬化前の段階における「柔軟性」と「耐ブロッキング性」とを、良好な水準で両立させることができる。
【符号の説明】
【００７８】
１      ハードコートフィルム転写体
１０    転写用ハードコートフィルム
１１    基材フィルム
１２    ハードコート層
１３    接着層
１３１  プライマー層
１３２  ヒートシール層
１２３  接着層
２０    成形品基体
１００  ハードコート積層体
【図１】
2020163339.tif 000004
【図２】
2020163339.tif 000005